ВОЗДУХОВОВЛЕКАЮЩИЙ АГЕНТ ДЛЯ МИНЕРАЛЬНЫХ ВЯЖУЩИХ КОМПОЗИЦИЙ

3
1. Способ получения минеральной вяжущей композиции, в частности композиции бетона или строительного раствора, предпочтительно имеющей плотность ≥1,0 кг/дм, согласно которому по меньшей мере один минеральный вяжущий материал смешивают с водой, и при этом до и/или во время указанного смешивания минеральной вяжущей композиции вводят воздухововлекающий агент, причем указанный способ характеризуется тем, что указанный воздухововлекающий агент содержит восстанавливающий агент в форме частиц со средним диаметром частиц менее 25 мкм.
2. Способ по п. 1, отличающийся тем, что средний диаметр частиц восстанавливающего агента составляет 0,1-20 мкм, в частности 0,2-18 мкм, предпочтительно 0,5-15 мкм, в частности 1-10 мкм или 2-8 мкм.
3. Способ по п. 1, отличающийся тем, что указанный восстанавливающий агент содержит металл, выбранный из группы, состоящей из алюминия, магния, марганца, цинка и/или ванадия.
4. Способ по п. 1, отличающийся тем, что указанный восстанавливающий агент состоит из алюминия или содержит алюминий.
5. Способ по любому из пп. 1-4, отличающийся тем, что указанный восстанавливающий агент вводят в количестве 0,0005-0,1 масс. %, предпочтительно 0,001-0,05 масс. %, конкретнее 0,002-0,03 масс. %, в частности 0,002-0,02 масс. %, по отношению к содержанию вяжущего материала в вяжущей композиции.
6. Способ по любому из пп. 1-4, отличающийся тем, что указанный восстанавливающий агент содержит порошкообразный алюминий со средним диаметром частиц 2-8 мкм, который вводят в количестве 0,002-0,01 масс. % по отношению к содержанию вяжущего материала в минеральной вяжущей композиции.
7. Способ по любому из пп. 1-4, отличающийся тем, что указанный восстанавливающий агент вводят в составе смеси с по меньшей мере одним наполнителем, в частности с карбонатом кальция.
8. Способ по п. 7, отличающийся тем, что указанная смесь содержит 0,1-10 масс. % восстанавливающего агента и 90-99,9 масс. % по меньшей мере одного наполнителя.
9. Применение восстанавливающего агента в форме частиц со средним диаметром частиц менее 25 мкм, в частности восстанавливающего агента по любому из пп. 1-8 для введения воздушных пор в минеральную вяжущую композицию, в частности композиции бетона или строительного раствора, и/или для улучшения стойкости минеральной вяжущей композиции к замерзанию/воздействию антиобледенительной соли.
10. Композиция, содержащая восстанавливающий агент в форме частиц со средним диаметром частиц менее 25 мкм, а также по меньшей мере один дополнительный компонент, выбранный из наполнителя, заполнителей (нем. Aggregaten), вяжущего материала и/или добавки к бетону.
11. Композиция по п. 10, отличающаяся тем, что указанный восстанавливающий агент содержит порошкообразный алюминий со средним диаметром частиц 0,1-18 мкм.
12. Композиция по любому из пп. 10-11, отличающаяся тем, что указанный по меньшей мере один дополнительный компонент представляет собой наполнитель, в частности карбонат кальция, причем указанная композиция содержит 0,1-10 масс. % восстанавливающего агента и 90-99,9 масс. % по меньшей мере одного наполнителя.
13. Минеральная вяжущая композиция, содержащая по меньшей мере один минеральный вяжущий материал, а также композицию по любому из пп. 10-12 или композицию, полученную по способу по любому из пп. 1-8.
3
3
3
3
14. Минеральная вяжущая композиция по п. 13, отличающаяся тем, что плотность указанной минеральной вяжущей композиции составляет ≥1,0 кг/дм, предпочтительно ≥1,5 кг/дм, в частности ≥2,0 кг/дм, более предпочтительно 2,1-2,6 кг/дм.
15. Отвержденное формованное изделие, в частности конструкция или часть конструкции, содержащее отвержденную под действием воды минеральную вяжущую композицию по п. 13 или 14.